(57)【要約】【課題】高い延伸倍率で延伸した場合であっても白化が抑制される一軸延伸物を提供する。【解決手段】（ａ）融点（Ｔｍ−Ｄ）が１２０℃を超えるオレフィン系重合体（Ａ）及び（ｂ）軟化点が８０℃以上１６０℃以下である石油樹脂類（Ｂ）を含むポリオレフィン系組成物からなる一軸延伸物。【選択図】なし【特許請求の範囲】
【請求項１】
下記（ａ）成分及び下記（ｂ）成分を含むポリオレフィン系組成物からなる一軸延伸物。
（ａ）示差走査型熱量計（ＤＳＣ）を用い、試料を窒素雰囲気下−１０℃で５分間保持した後、１０℃／分で昇温させることにより得られた融解吸熱カーブの最も高温側に観測されるピークトップとして定義される融点（Ｔｍ−Ｄ）が１２０℃を超えるオレフィン系重合体（Ａ）
（ｂ）軟化点が８０℃以上１６０℃以下である石油樹脂類（Ｂ）
【請求項２】
前記ポリオレフィン系組成物中における前記（ｂ）成分の含有量が、前記（ａ）成分及び前記（ｂ）成分の合計量１００質量％に対して０．１質量％以上２０質量％以下である、請求項１に記載の一軸延伸物。
【請求項３】
前記（ｂ）成分が、石油樹脂又はその水素添加誘導体である、請求項１又は２に記載の一軸延伸物。
【請求項４】
前記ポリオレフィン系組成物が下記（ｃ）成分を更に含む、請求項１〜３のいずれか１つに記載の一軸延伸物。
（ｃ）重量平均分子量（Ｍｗ）が１０，０００以上４００，０００以下であり、分子量分布（Ｍｗ／Ｍｎ）が１．０以上３．０以下であり、引張弾性率が１ＭＰａ以上６００ＭＰａ以下であるオレフィン系重合体（Ｃ）
【請求項５】
前記ポリオレフィン系組成物中における前記（ｃ）成分の含有量が、前記（ａ）成分、前記（ｂ）成分及び前記（ｃ）成分の合計量１００質量％に対して１質量％以上１０質量％以下である、請求項４に記載の一軸延伸物。
【請求項６】
前記オレフィン系重合体（Ｃ）が、重合体を構成するモノマーの５０モル％以上がプロピレンモノマーであるプロピレン系重合体（ｃ１）である、請求項４又は５に記載の一軸延伸物。
【請求項７】
前記プロピレン系重合体（ｃ１）が下記（ｉ）及び／又は（ii）を満たす、請求項６に記載の一軸延伸物。
（ｉ）エチレンの構成単位が０モル％を超えて、２０モル％以下で含まれる。
（ii）１−ブテンの構成単位が０モル％を超えて、３０モル％以下で含まれる。
【請求項８】
前記プロピレン系重合体（ｃ１）が下記（１）を満たす、請求項６又は７に記載の一軸延伸物。
（１）示差走査型熱量計（ＤＳＣ）を用い、試料を窒素雰囲気下−１０℃で５分間保持した後、１０℃／分で昇温させることにより得られた融解吸熱カーブの最も高温側に観測されるピークトップとして定義される融点（Ｔｍ−Ｄ）が０℃以上１２０℃以下である。
【発明の詳細な説明】
【技術分野】
【０００１】
本発明は、一軸延伸物に関する。
【背景技術】
【０００２】
ポリプロピレン系樹脂は、強度・剛性・耐熱性・化学的な安定性等に優れる。したがって、ポリプロピレン系樹脂によるフラットヤーン、モノフィラメント、バンド等の一軸延伸物は、機械的強度に優れることから、各種の袋、クロスシート、ロープ、ネット、結束物等の産業資材として広く使用されている（例えば特許文献１を参照）。
【０００３】
一軸延伸物としては、例えば、モノフィラメントやバンド、延伸テープ、延伸方向（縦方向）に沿ってスリットして加熱しながら延伸してなるスリットヤーン（以下、「フラットヤーン」ともいう）、及び、刃群（回転刃又は回転ブラシ）により不連続にするスプリットに単子が網目状に繋がった集合繊維であるスプリットヤーン、シュリンクフィルム、モノフィラメント等が挙げられる。
【先行技術文献】
【特許文献】
【０００４】
【特許文献１】特開平２−２６５９２８号公報
【発明の開示】
【発明が解決しようとする課題】
【０００５】
ポリプロピレン系樹脂を原料とする一軸延伸物は、製造時に高い延伸倍率（１５〜１９倍）で延伸されると、透明性が失われ白化してしまう。特にフラットヤーンにおいては高い剛性が要求されるため、原料に使用されるポリプロピレンも剛性が高いものが使用され、白化が顕著である。
また、強度を増すために延伸倍率を高くする結果、フラットヤーン自体の伸びが悪くなり、靱性が損なわれる場合がある。その場合に、高延伸倍率のフラットヤーンを編み込んで作製された織布は、大幅な変形が加わると脆くなる欠点があった。
【０００６】
したがって、本発明が解決しようとする課題は、高い延伸倍率で延伸した場合であっても白化が抑制される一軸延伸物を提供することにある。
【課題を解決するための手段】
【０００７】
本発明は、以下の一軸延伸物を提供する。
［１］下記（ａ）成分及び下記（ｂ）成分を含むポリオレフィン系組成物からなる一軸延伸物。
（ａ）示差走査型熱量計（ＤＳＣ）を用い、試料を窒素雰囲気下−１０℃で５分間保持した後、１０℃／分で昇温させることにより得られた融解吸熱カーブの最も高温側に観測されるピークトップとして定義される融点（Ｔｍ−Ｄ）が１２０℃を超えるオレフィン系重合体（Ａ）
（ｂ）軟化点が８０℃以上１６０℃以下である石油樹脂類（Ｂ）
［２］前記ポリオレフィン系組成物中における前記（ｂ）成分の含有量が、前記（ａ）成分及び前記（ｂ）成分の合計量１００質量％に対して０．１質量％以上２０質量％以下である、上記［１］に記載の一軸延伸物。
［３］前記（ｂ）成分が、石油樹脂又はその水素添加誘導体である、上記［１］又は［２］に記載の一軸延伸物。
［４］前記ポリオレフィン系組成物が下記（ｃ）成分を更に含む、上記［１］〜［３］のいずれか１つに記載の一軸延伸物。
（ｃ）重量平均分子量（Ｍｗ）が１０，０００以上４００，０００以下であり、分子量分布（Ｍｗ／Ｍｎ）が１．０以上３．０以下であり、引張弾性率が１ＭＰａ以上６００ＭＰａ以下であるオレフィン系重合体（Ｃ）
［５］前記ポリオレフィン系組成物中における前記（ｃ）成分の含有量が、前記（ａ）成分、前記（ｂ）成分及び前記（ｃ）成分の合計量１００質量％に対して１質量％以上１０質量％以下である、上記［４］に記載の一軸延伸物。
［６］前記オレフィン系重合体（Ｃ）が、重合体を構成するモノマーの５０モル％以上がプロピレンモノマーであるプロピレン系重合体（ｃ１）である、上記［４］又は［５］に記載の一軸延伸物。
［７］前記プロピレン系重合体（ｃ１）が下記（ｉ）及び／又は（ii）を満たす、上記［６］に記載の一軸延伸物。
（ｉ）エチレンの構成単位が０モル％を超えて、２０モル％以下で含まれる。
（ii）１−ブテンの構成単位が０モル％を超えて、３０モル％以下で含まれる。
［８］前記プロピレン系重合体（ｃ１）が下記（１）を満たす、上記［６］又は［７］に記載の一軸延伸物。
（１）示差走査型熱量計（ＤＳＣ）を用い、試料を窒素雰囲気下−１０℃で５分間保持した後、１０℃／分で昇温させることにより得られた融解吸熱カーブの最も高温側に観測されるピークトップとして定義される融点（Ｔｍ−Ｄ）が０℃以上１２０℃以下である。
【発明の効果】
【０００８】
本発明の一軸延伸物は、高い延伸倍率で延伸した場合であっても白化が抑制され、透明性に優れる。特にオレフィン系重合体（Ｃ）を含有する場合には、白化の抑制に加えて靱性の低下も抑制された一軸延伸物を提供することができる。
【発明を実施するための形態】
【０００９】
以下、本発明について詳細に説明する。なお、本明細書において、数値の記載に関する「Ａ〜Ｂ」という用語は、「Ａ以上Ｂ以下」（Ａ＜Ｂの場合）又は「Ａ以下Ｂ以上」（Ａ＞Ｂの場合）を意味する。また、本発明において、好ましい態様の組み合わせは、より好ましい態様である。
また、本明細書中において、「（ａ）成分」と「オレフィン系重合体（Ａ）」、「（ｂ）成分」と「石油樹脂類（Ｂ）」、「（ｃ）成分」と「オレフィン系重合体（Ｃ）」は、それぞれ同義である。
【００１０】
［一軸延伸物］
本発明の一軸延伸物は、（ａ）成分として特定のオレフィン系重合体（Ａ）と（ｂ）成分として特定の石油樹脂類（Ｂ）を含むポリオレフィン系組成物からなる。本発明の一軸延伸物を構成するポリオレフィン系組成物は、（ｃ）成分として特定のオレフィン系重合体（Ｃ）を更に含むことが好ましい。ただし、オレフィン系重合体（Ａ）とオレフィン系重合体（Ｃ）とは同一ではない。
【００１１】
本明細書における「一軸延伸物」とは、「モノフィラメント」、「シュリンクフィルム」や、バンド、延伸テープ、延伸方向（縦方向）に沿ってスリットして加熱しながら延伸してなる「スリットヤーン」（以下、「フラットヤーン」ともいう）、及び、刃群（回転刃又は回転ブラシ）により不連続にするスプリットに単子が網目状に繋がった集合繊維である「スプリットヤーン」を含む。
【００１２】
＜（ａ）成分：オレフィン系重合体（Ａ）＞
本発明に用いられる（ａ）成分であるオレフィン系重合体（Ａ）は、示差走査型熱量計（ＤＳＣ）を用い、試料を窒素雰囲気下−１０℃で５分間保持した後、１０℃／分で昇温させることにより得られた融解吸熱カーブの最も高温側に観測されるピークトップとして定義される融点（Ｔｍ−Ｄ）が１２０℃を超える。該融点（Ｔｍ−Ｄ）が１２０℃以下の場合、前記ポリオレフィン系組成物からなる一軸延伸物の耐熱性が劣るといった不具合が発生する。そのような観点から、融点（Ｔｍ−Ｄ）は好ましくは１２５℃以上、より好ましくは１４０℃以上、更に好ましくは１５０℃以上、より更に好ましくは１６０℃以上である。
なお、融点（Ｔｍ−Ｄ）は、後述する実施例に記載の方法により測定される。
【００１３】
オレフィン系重合体（Ａ）としては、例えばエチレン及び炭素数３〜２８のα−オレフィンから選ばれる１種以上のモノマーを重合してなるオレフィン系重合体が好ましい。
炭素数３〜２８のα−オレフィンとしては、例えば、プロピレン、１−ブテン、１−ペンテン、４−メチル−１−ペンテン、１−ヘキセン、１−オクテン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン及び１−イコセン等が挙げられる。これらの中でも、好ましくは炭素数３〜２４のα−オレフィン、より好ましくは炭素数３〜１２のα−オレフィン、更に好ましくは炭素数３〜６のα−オレフィン、特に好ましくは炭素数３〜４のα−オレフィン、最も好ましくはプロピレンである。
【００１４】
これらのうちの１種を単独で重合したオレフィン系重合体を使用してもよいし、２種以上を組み合わせて共重合して得られるオレフィン系共重合体を使用してもよい。なお、本明細書中において、単に「オレフィン系重合体」という場合には、オレフィン系共重合体も含まれる。オレフィン系共重合体としては、重合体を構成するモノマーの５０モル％以上がエチレンモノマーであるエチレン系重合体、重合体を構成するモノマーの５０モル％以上がプロピレンモノマーであるプロピレン系重合体（ａ１）、重合体を構成するモノマーの５０モル％以上がブテンモノマーであるブテン系重合体等が挙げられ、剛性と耐熱性の観点から優れた成形体物性、例えば、一軸延伸物の物性が得られる、プロピレン系重合体（ａ１）がより好ましい。さらに、プロピレン系重合体（ａ１）は、剛性と耐熱性の向上の観点から、後述するメソペンタッド分率［ｍｍｍｍ］が、好ましくは７０〜９９．５モル％、より好ましくは８０〜９９モル％、更に好ましくは８５〜９８モル％、より更に好ましくは８７〜９７モル％であり、最も好ましくは９０〜９７モル％である。
【００１５】
プロピレン系重合体（ａ１）としては、プロピレン単独重合体、プロピレン−エチレンブロック共重合体、プロピレン−ブテンブロック共重合体、プロピレン−α−オレフィンブロック共重合体、プロピレン−エチレンランダム共重合体、プロピレン−ブテンランダム共重合体、プロピレン−α−オレフィンランダム共重合体、又はプロピレン−α−オレフィングラフト共重合体等から選択されるプロピレン系重合体（ａ１）であることが好ましい。更に、成形体物性、例えば、一軸延伸物の物性（例えば力学特性）の観点から、本発明のプロピレン系重合体（ａ１）は、特に好ましくはプロピレン−エチレンランダム共重合体もしくは、プロピレン単独重合体である。なお、上記の重合体は、石油・石炭由来のモノマーを用いた重合体でもよいし、バイオマス由来のモノマーを用いた重合体でもよい。
【００１６】
オレフィン系重合体（Ａ）のメルトフローレイト（ＭＦＲ）は、成形性の観点から、好ましくは０．１〜１００ｇ／１０ｍｉｎ、より好ましくは０．３〜５０ｇ／１０ｍｉｎ、更に好ましくは０．５〜３０ｇ／１０ｍｉｎである。オレフィン系重合体（Ａ）のＭＦＲはＪＩＳ  Ｋ７２１０に準拠して測定され、例えばオレフィン系重合体（Ａ）がプロピレン系重合体である場合には、温度２３０℃、荷重２．１６ｋｇの条件下で測定される。
【００１７】
本発明の一軸延伸物を構成するポリオレフィン系組成物中におけるオレフィン系重合体（Ａ）の含有量は、一軸延伸物の耐熱性及び延伸性の観点から、好ましくは８０質量％以上、より好ましくは８５質量％以上、更に好ましくは９０質量％以上であり、そして、好ましくは９９質量％以下、より好ましくは９８質量％以下である。
【００１８】
＜（ｂ）成分：石油樹脂類（Ｂ）＞
本発明の一軸延伸物を構成するポリオレフィン系組成物は、石油樹脂類（Ｂ）を含む。一軸延伸物を構成するポリオレフィン系組成物が石油樹脂類（Ｂ）を含むことで、一軸延伸物の白化を抑制し、透明性を向上させることができる。その作用機構については必ずしも定かではないが、ポリオレフィン系組成物の非晶部に石油樹脂類（Ｂ）が取り込まれることによって、ポリオレフィン系組成物中の球晶サイズが小さくなり、その結果として光散乱による影響が低減されて、ポリオレフィン系組成物からなる一軸延伸物の透明性が向上するものと推測される。
【００１９】
石油樹脂とは、石油ナフサを熱分解して必要な留分を採取した残りの留分のうち、主としてＣ５及びＣ９留分から不飽和炭化水素を単離することなく、酸性触媒もしくは熱により重合して室温で固化するものをいう。
石油樹脂類（Ｂ）の具体例としては、ロジン系樹脂、テルペン系樹脂、クマロン−インデン樹脂、アルキルフェノール樹脂、石油樹脂、又はこれらの水素添加誘導体が挙げられる。
【００２０】
ロジン系樹脂とは、マツ類の樹脂等から得られるアビエチン酸又はその誘導体を主成分とする樹脂であって、例えば、ガムロジン、ウッドロジン、水素化ロジン、アルコールでエステル化したエステル化ロジン、フェノールとロジンとを反応させたロジンフェノール樹脂等が挙げられる。また、これらを単独で用いてもよく、少なくとも２種を併用してもよい。
テルペン系樹脂とは、テレピン油を原料とした樹脂であって、例えば、α−ピネンやβ−ピネンが重合したテルペン樹脂、フェノールとテルペンを反応させたテルペンフェノール樹脂、スチレン等で極性を付与した芳香族変性テルペン樹脂、水素化テルペン樹脂等が挙げられる。
クマロン−インデン樹脂とは、クマロン及びインデンを主とする重合物からなる樹脂である。
アルキルフェノール樹脂とは、アルキルフェノールとアルデヒドとの反応により得られる樹脂である。
【００２１】
本発明に用いられる石油樹脂類（Ｂ）の軟化点は、一軸延伸物の表面へのブリード発生を抑制して透明性を向上させると共に透明性を維持する観点から、８０℃以上であり、好ましくは９０℃以上、より好ましくは１００℃以上であり、そして、１６０℃以下、好ましくは１５０℃以下である。
石油樹脂類（Ｂ）の軟化点は、ＪＩＳ  Ｋ２２０７に準拠した方法によって測定することができる。
【００２２】
石油樹脂類（Ｂ）としては、本発明の一軸延伸物に色がつかない又は無色であるという観点や、臭いがしない又は無臭であるという観点から、石油樹脂及びその水素添加誘導体であることが好ましく、水素化ロジン、水素化テルペン樹脂、水素化石油樹脂等の水素添加誘導体であることがより好ましい。
石油樹脂類（Ｂ）の好ましい市販品の例としては、「アイマーブ」（出光興産（株）製）、「アルコン」（荒川化学工業（株））、「オペラ」及び「エスコレッツ」（いずれもエクソンモービル社製）、「ハイレッツ」及び「ペトロジン」（いずれも三井化学（株）製）、「スコレッツ」（コーロン社製）、「リガライト」、「イーストタック」及び「プラストリン」（いずれもイーストマン社製）、「クリアロン」（ヤスハラケミカル（株）製）等が挙げられる。
【００２３】
本発明の一軸延伸物を構成するポリオレフィン系組成物中における石油樹脂類（Ｂ）の含有量は、一軸延伸物の白化を抑制する観点及び一軸延伸物の靱性の観点から、オレフィン系重合体（Ａ）と石油樹脂類（Ｂ）との合計量１００質量％に対して、好ましくは０．１〜２０質量％、より好ましくは０．５〜１０質量％、更に好ましくは１〜５質量％である。
【００２４】
＜（ｃ）成分：オレフィン系重合体（Ｃ）＞
本発明の一軸延伸物を構成するポリオレフィン系組成物は、オレフィン系重合体（Ｃ）を更に含むことが好ましい。オレフィン系重合体（Ｃ）は、軟質なポリオレフィンである。ポリオレフィン系組成物がオレフィン系重合体（Ｃ）を含むことにより、非晶成分の割合が増大し、ポリオレフィン系組成物を延伸した時の降伏応力が低下するため、均一延伸性が向上し、得られた一軸延伸物、例えばフラットヤーンの粘り強さが向上する。そのため、一軸延伸物の白化を抑制することに加えて靱性の低下を抑制することができる。
【００２５】
オレフィン系重合体（Ｃ）は、オレフィン系重合体（Ａ）には含まれない。具体的には、オレフィン系重合体（Ｃ）は、示差走査型熱量計（ＤＳＣ）を用い、試料を窒素雰囲気下−１０℃で５分間保持した後、１０℃／分で昇温させることにより得られた融解吸熱カーブの最も高温側に観測されるピークトップとして定義される融点（Ｔｍ−Ｄ）が１２０℃以下であり、好ましくは０〜１２０℃、より好ましくは５０〜１００℃、更に好ましくは５５〜９０℃、更に好ましくは６０〜８０℃である。
【００２６】
オレフィン系重合体（Ｃ）としては、エチレン及び炭素数３〜２８のα−オレフィンから選ばれる１種以上のモノマーを重合してなるオレフィン系重合体が好ましい。
炭素数３〜２８のα−オレフィンとしては、例えば、プロピレン、１−ブテン、１−ペンテン、４−メチル−１−ペンテン、１−ヘキセン、１−オクテン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン及び１−イコセン等が挙げられる。これらの中でも、好ましくは炭素数３〜２４のα−オレフィン、より好ましくは炭素数３〜１２のα−オレフィン、更に好ましくは炭素数３〜６のα−オレフィン、特に好ましくは炭素数３〜４のα−オレフィン、最も好ましくはプロピレンである。
【００２７】
これらのうちの１種を単独で重合したオレフィン系重合体を使用してもよいし、２種以上を組み合わせて共重合して得られるオレフィン系共重合体を使用してもよい。オレフィン系共重合体（Ｃ）としては、重合体を構成するモノマーの５０モル％以上がエチレンモノマーであるエチレン系重合体、重合体を構成するモノマーの５０モル％以上がプロピレンモノマーであるプロピレン系重合体（ｃ１）、重合体を構成するモノマーの５０モル％以上がブテンモノマーであるブテン系重合体等が挙げられ、延伸ムラ抑制の観点から優れた一軸延伸物の物性が得られる、プロピレン系重合体（ｃ１）がより好ましい。
【００２８】
プロピレン系重合体（ｃ１）としては、プロピレン単独重合体、プロピレン−エチレンブロック共重合体、プロピレン−ブテンブロック共重合体、プロピレン−α−オレフィンブロック共重合体、プロピレン−エチレンランダム共重合体、プロピレン−ブテンランダム共重合体、プロピレン−α−オレフィンランダム共重合体、又はプロピレン−α−オレフィングラフト共重合体等から選択されるプロピレン系重合体（ｃ１）であることが好ましく、特にプロピレン単独重合体が好ましい。
【００２９】
また、本発明の一軸延伸物において、主成分であるオレフィン系重合体（Ａ）がプロピレン系重合体（ａ１）である場合、主成分のプロピレン系重合体（ａ１）との相溶性の観点から、プロピレン系重合体（ｃ１）は、炭素数が２のオレフィンを含有する共重合体の場合には、炭素数が２のオレフィン（すなわち、エチレンモノマー）の構成単位が、好ましくは０モル％を超え２０モル％以下、より好ましくは０モル％を超え１８モル％以下、更に好ましくは０モル％を超え１５モル％以下、より更に好ましくは０モル％を超え１３モル％以下である。また、炭素数が３のオレフィンを含有する共重合体の場合には、炭素数が３のオレフィン（すなわち、プロピレンモノマー）の構成単位が、好ましくは５０モル％以上、より好ましくは６５モル％以上、更に好ましくは７５モル％以上、より更に好ましくは８０モル％以上である。また、炭素数が４以上のαオレフィンを含有する共重合体の場合には、炭素数が４以上のα−オレフィン含有量が、好ましくは０モル％を超え３０モル％以下、より好ましくは０モル％を超え２７モル％以下、更に好ましくは０モル％を超え２０モル％以下である。
【００３０】
また、ポリオレフィン系組成物において、主成分であるオレフィン系重合体（Ａ）がプロピレン系重合体（ａ１）である場合、主成分のプロピレン系重合体（ａ１）との相溶性の観点等から、オレフィン系重合体（Ｃ）は、最も好ましくはプロピレン単独重合体である。なお、上記の重合体は、石油又は石炭由来のモノマーを用いた重合体でもよいし、バイオマス由来のモノマーを用いた重合体でもよい。
【００３１】
オレフィン系重合体（Ｃ）は、重量平均分子量（Ｍｗ）が１０，０００以上４００，０００以下であり、分子量分布（Ｍｗ／Ｍｎ）が１．０以上３．０以下であり、引張弾性率が１ＭＰａ以上６００ＭＰａ以下であることが好ましい。
【００３２】
（重量平均分子量（Ｍｗ））
オレフィン系重合体（Ｃ）及びプロピレン系重合体（ｃ１）の重量平均分子量（Ｍｗ）は、得られる一軸延伸物の強度の観点及びオレフィン系重合体（Ａ）との相溶性の観点から、好ましくは１０，０００〜４００，０００、より好ましくは１０，０００〜３００，０００、更に好ましくは１０，０００〜２００，０００、更に好ましくは１０，０００〜１５０，０００、更に好ましくは３０，０００〜１５０，０００、更に好ましくは４０，０００〜１３０，０００である。
本発明において、重量平均分子量（Ｍｗ）は、ゲルパーミエイションクロマトグラフィ（ＧＰＣ）法により測定したポリスチレン換算の重量平均分子量である。
【００３３】
（分子量分布（Ｍｗ／Ｍｎ））
オレフィン系重合体（Ｃ）及びプロピレン系重合体（ｃ１）の分子量分布（Ｍｗ／Ｍｎ）は、ポリオレフィン系組成物の延伸性や一軸延伸物の物性（例えば力学特性）の観点から、好ましくは１．０〜３．０、より好ましくは１．０〜２．５、更に好ましくは１．５〜２．５である。
本発明において、分子量分布（Ｍｗ／Ｍｎ）は、ゲルパーミエイションクロマトグラフィ（ＧＰＣ）法により測定したポリスチレン換算の重量平均分子量Ｍｗ及び数平均分子量Ｍｎより算出した値である。
【００３４】
（引張弾性率）
オレフィン系重合体（Ｃ）及びプロピレン系重合体（ｃ１）の引張弾性率は、得られる一軸延伸物の靱性低下を抑制する観点から、好ましくは１〜６００ＭＰａ、より好ましくは１０〜３００ＭＰａ、更に好ましくは５０〜２００ＭＰａ、更に好ましくは７０〜１５０ＭＰａである。
本明細書中における引張弾性率は、ＪＩＳ  Ｋ７１１３（２００２年）に規定された２号試験片（１／２サイズダンベル）に準じた試験片で測定される。
なお、初期長Ｌ０を４０ｍｍに設定し、引張速度１００ｍｍ／分で伸張し、伸張過程でのひずみと荷重を測定し、下記式から初期弾性率を算出した。
初期弾性率（Ｎ）＝ひずみ５％の荷重（Ｎ）／０．０５
【００３５】
本発明の一軸延伸物を構成するポリオレフィン系組成物中におけるオレフィン系重合体（Ｃ）の含有量は、一軸延伸物の白化を抑制する観点及び一軸延伸物の靱性の低下を抑制する観点から、オレフィン系重合体（Ａ）、石油樹脂類（Ｂ）及びオレフィン系重合体（Ｃ）の合計量１００質量％に対して、好ましくは１〜１０質量％、より好ましくは１．５〜８質量％、更に好ましくは２〜５質量％である。
【００３６】
前記オレフィン系重合体（Ａ）がプロピレン系重合体（ａ１）であって、かつ、オレフィン系重合体（Ｃ）がプロピレン系重合体（ｃ１）である場合には、プロピレン系重合体（ａ１）に対するプロピレン系重合体（ｃ１）の相溶性がより良好となり、より優れた延伸性を有する成形体を得ることができる。
【００３７】
＜添加剤＞
本発明の一軸延伸物を構成するポリオレフィン系組成物は、本発明の目的を損なわない範囲で、必要に応じて更に酸化防止剤、耐熱安定剤、耐候安定剤、帯電防止剤、スリップ剤、防曇剤、滑剤、核剤、ブロッキング防止剤、染料、顔料、天然油、合成油、ワックス、充填剤、エラストマー等を含有してもよい。
【００３８】
酸化防止剤としては、ヒンダードフェノール系、イオウ系、ラクトーン系、有機ホスファイト系、有機ホスフォナイト系の酸化防止剤、あるいはこれらを数種類組み合わせた酸化防止剤等を使用することができる。酸化防止剤は、前記ポリオレフィン系組成物の全量１００質量％に対して、０．０１〜５質量％の範囲で配合することが好ましい。
【００３９】
帯電防止剤としては、一般的に用いられる公知の低分子型又は高分子型帯電防止剤を好適に用いることができる。
低分子型帯電防止剤としては、例えば、アルキルジエタノールアミン、ポリオキシエチレンアルキルアミド、モノグリセリン脂肪酸エステル、ジグリセリン脂肪酸エステル、ソルビタン脂肪酸エステル等の非イオン型帯電防止剤、テトラアルキルアンモニウム塩型のカチオン型帯電防止剤、アルキルスルホン酸塩等のアニオン型帯電防止剤、アルキルベタイン等の両性型帯電防止剤等の帯電防止剤等を挙げることができる。
高分子型帯電防止剤としては、例えば、ポリエーテルエステルアミド等の非イオン型帯電防止剤、ポリスチレンスルホン酸等のアニオン型帯電防止剤、第四級アンモニウム塩含有重合体等のカチオン型帯電防止剤等を挙げることができる。
帯電防止剤は、前記ポリオレフィン系組成物の全量１００質量％に対して、０．０１〜５質量％の範囲で配合することが好ましい。
【００４０】
スリップ剤としては、ラウリル酸、パルミチン酸、オレイン酸、ステアリン酸、エルカ酸、ベヘン酸等の飽和又は不飽和脂肪酸のアミド、あるいはこれら飽和又は不飽和脂肪酸のビスアマイドを用いることができる。これらの内でも、エルカ酸アミド及びエチレンビスステアリン酸アミドが好ましい。スリップ剤は、前記ポリオレフィン系組成物の全量１００質量％に対して、０．０１〜５質量％の範囲で配合することが好ましい。
【００４１】
ブロッキング防止剤としては、微粉末シリカ、微粉末酸化アルミニウム、微粉末クレー、粉末状もしくは液状のシリコン樹脂、ポリテトラフロロエチレン樹脂、架橋されたアクリル樹脂やメタクリル樹脂粉末のような微粉末状架橋樹脂を挙げることができる。これらの内では、微粉末シリカ及び微粉末状架橋樹脂が好ましい。ブロッキング防止剤は、前記ポリオレフィン系組成物の全量１００質量％に対して、０．０１〜５質量％の範囲で配合することが好ましい。
【００４２】
エラストマーとしては、スチレン系、オレフィン系、エステル系、軟質塩化ビニル系、ウレタン系、アミド系、ブタジエン及びイソプレン系のエラストマー、あるいはこれらを数種類組み合わせたエラストマーを用いることができる。これらの中でもスチレン系、オレフィン系、ブタジエン及びイソプレン系が好ましい。エラストマーは、前記ポリオレフィン系組成物の全量１００質量％に対して、１〜２０質量％の範囲で配合することが好ましい。
【００４３】
＜ポリオレフィン系組成物の製造＞
ポリオレフィン系組成物は、上記の（ａ）及び（ｂ）成分、必要に応じて（ｃ）成分及び添加剤を加えて、例えば、高速ミキサー、バンバリーミキサー、連続ニーダー、一軸又は二軸押出機、ロール、ブラベンダープラストグラフ（商品名）等の混合混練機を使用して、一般には加熱溶融混練して造粒する方法が採用される。また、一軸延伸物を押出成形する直前に、例えば、押出機上のホッパー内に各成分を同時に投入して用いてもよい（ドライブレンド）。
【００４４】
＜一軸延伸物＞
本発明の一軸延伸物は上記ポリオレフィン系組成物からなり、その形態としては、フラットヤーン、モノフィラメント、バンド、スプリットヤーン、テープ、シート等が挙げられる。
【００４５】
（フラットヤーン）
本発明のフラットヤーンは、上記ポリオレフィン系組成物からなるフラットヤーンである。
上述のポリオレフィン系組成物を用いることにより、延伸性が向上し、また白化が抑制される。これは、オレフィン系重合体（Ａ）、特にプロピレン系重合体（ａ１）に、予め定められた量の石油樹脂類（Ｂ）が局在化して存在することにより、球晶サイズの成長が抑制され、球晶サイズが小さくなる。それにより、高倍率延伸後の白化、透明性悪化を惹起するボイドの発生を抑制することができるためである。
【００４６】
本発明のフラットヤーンは、後述する編み込みによりシートにされた場合、フレコンバッグ、土嚢袋、粘着テープ基材、レジャーシート、メッシュシート、デザインシート、トラックシート等の各種シート、バルチップ、ネット、カーペットの裏地材、袋材、インテリア資材等に使用することができる。
また、本発明のフラットヤーン自体を用いて、人工芝を製造することもできる。
【００４７】
（モノフィラメント）
本発明のモノフィラメントは、上記ポリオレフィン系組成物からなるモノフィラメントである。
上述したフラットヤーンと同様に、上述のポリオレフィン系組成物を用いることにより、延伸性が向上し、白化が抑制される。そのメカニズムについては、上述したとおりである。
【００４８】
モノフィラメントとは、単一の、撚り（より）がかけられていない繊維のことをいう。
本発明のモノフィラメントは、通常、上述のポリオレフィン系組成物を溶融状態で押出機等から押し出し、所望により延伸と緩和処理することにより形成される。また、モノフィラメントは、押出された後に延伸された延伸糸でもよいし、押出された後に延伸と緩和の処理を受けた延伸糸でもよいが、押出された後に延伸と緩和の処理を受けた延伸糸が好ましい。また、本発明のモノフィラメントは、全延伸倍率が１０倍以下であるモノフィラメントが好ましく、全延伸倍率が８倍以下であるモノフィラメントがより好ましい。モノフィラメントの全延伸倍率は、耐摩耗性、引張強度、伸度、柔軟性等の諸特性のバランス等を参酌して定めればよい。全延伸倍率の下限値は特にないが、全延伸倍率は、通常２倍以上、多くの場合３倍以上である。
【００４９】
本発明のモノフィラメントの糸径は、好ましくは０．０１〜１０ｍｍ、より好ましくは０．０２〜７ｍｍ、更に好ましくは０．０５〜５ｍｍ、更に好ましくは０．０５〜２ｍｍの範囲である。
【００５０】
本発明のモノフィラメントは、その剛性の利点を活かして、釣り糸、オイルフィルター、砂利濾過用フィルター等各種フィルター、漁網や養殖網、テニスやバドミントンのラケット用のガット、歯ブラシ、ヘアブラシ等のトイレタリー用ブラシをはじめ、化粧ブラシや各種の工業用ブラシ等の幅広い用途に使用することができる。
【００５１】
（バンド）
本発明のバンドは、上記ポリオレフィン系組成物からなるバンドである。
上述したフラットヤーンと同様に、上述のポリオレフィン系組成物を用いることにより、延伸性が向上し、白化が抑制される。そのメカニズムについては、上述したとおりである。
【００５２】
バンドとしては、例えば、荷造りに用いる手作業用のバンド、物を固定するために用いる結束バンド等が挙げられる。
一般的なバンドの製造方法を説明する。一般的なバンドの製造方法は、上述のポリオレフィン系組成物を主成分とする原料を、押出機口金より溶融押出し、冷却して帯状原反を得る。この帯状原反を加熱して設定された延伸倍率で延伸する。長さ方向へ延伸された延伸物を一対の型押しローラーで型押ししてその表裏面にエンボス模様を施す。次いでアニール処理を行い、冷却後巻き取る。梱包用のバンドは一般に延伸倍率７倍〜２０倍程で製造され、延伸することで強度や剛性が向上し、剛性は梱包機適性に寄与する。原料は、述のポリオレフィン系組成物を主原料とし炭酸カルシウム、顔料、その他添加剤が少量混合される事がある。炭酸カルシウムを添加しないと透明なバンドとなり、添加すると不透明なバンドになるが割れ防止の効果がある。
【００５３】
なお、バンドの用途に応じて、適宜、バンドの幅及びや厚みが選択され、結束バンドも同様に、用途に応じて、その形状、幅及び厚みが選択される。
【００５４】
（スプリットヤーン）
本発明のスプリットヤーンは、上記ポリオレフィン系組成物からなるスプリットヤーンである。
上述したフラットヤーンと同様に、上述のポリオレフィン系組成物を用いることにより、延伸性が向上し、白化が紡糸される。そのメカニズムについては、上述したとおりである。
【００５５】
「スプリットヤーン」とは、微細な網目を有する繊維構造物である。外観上は、微細な繊維が多数集合し、繊維同士が部分的に結合していて網状になっているような構造を有している。スプリットヤーンは、通常、一軸延伸したプラスチックフィルムを、針刃ロール間に通すこと等によって得られる。このように、フィルムに多数の裂け目を生じさせて繊維を形成することを、本明細書においては、「分割（splitting）」又は「分割解繊」と称する。狭義にはスプリットヤーンとは上記のような繊維構造物に撚りをかけた糸状体といい、撚りがかかっていないものをこれと区別してフラットヤーンと称する場合がある。しかし、本明細書中、スプリットヤーンなる語は、両者を包含して用いられる。
【００５６】
本発明のスプリットヤーンは、各繊維がお互いに連結していて、引き張りの強さが大きいのが特徴であり、包装資材や、産業資材、カーテン、カーペットに用いることができる。なお、スプリットヤーンの用途に応じて、適宜、網目構造又は分岐構造に形成してもよく、スプリットヤーンの長繊維及び分岐は、直径１００μｍ以下のものも含まれる。
【００５７】
（テープ）
本発明のテープは、上記ポリオレフィン系組成物からなるテープである。
上述したフラットヤーンと同様に、上述のポリオレフィン系組成物を用いることにより、延伸性が向上し、白化が抑制される。そのメカニズムについては、上述したとおりである。
【００５８】
本発明のテープは、梱包用のテープ、粘着テープの基材テープ等として使用することができる。ここで、梱包用のテープの製造方法及び粘着テープの基材の製造方法は、上述のバンドの製造方法と同様である。なお、テープの用途に応じて、適宜、テープの幅及びや厚みが選択される。
【００５９】
（シート）
本発明のシートは、上述した一軸延伸物を編み込み、編み込んだ一軸延伸物からなるシートである。
【００６０】
本発明において、上記フラットヤーンを経糸及び／又は緯糸に用いて織編成してシートを形成する。織成方法としては、サーキュラー織機、スルーザー型織機、ウォータージェット型織機等の公知の織機を用いて織成することができ、その織り組織としては、平織、綾織、からみ織等の種々の形状が適用される。また、編成方法としては、横編み、縦編みいずれでもよく、具体的にはトリコット編、ミラニーズ編、ラッセル編等が挙げられる。
【００６１】
このように織編成したものを基材として、この片面又は両面にポリエチレン系樹脂層を積層したものも多層シートとして好適に使用してもよい。ポリエチレン系樹脂層を積層することにより、防水性、防塵性が付与され、被包装物にフィットした仕上がりの美しい収縮包装物が得られる。ポリエチレン系樹脂層を積層する方法としては、公知の押出ラミネート法を用いることができる。押出ラミネート法により設けられる層の厚みは、後加工における溶着強度の観点及び柔軟性の観点から、片面あたり２０〜１００μｍが好ましく、３０〜６０μｍがより好ましい。
【００６２】
＜一軸延伸物の製造方法＞
前記ポリオレフィン系組成物は、延伸過程を有する成形方法に好適に用いられる。
延伸成形法としては、特に限定されないが、汎用プラスチックの延伸成形に適用される一軸延伸成形法（ロール法、チューブラー法、テンター法等）等を採用される。
【００６３】
本発明の一軸延伸物を製造する方法としては、まず、上記ポリオレフィン系組成物からなる未延伸原反を、通常５０℃〜２８０℃の温度範囲で加熱して、表裏両面がフラット状のフィルム（「製膜」ともいう）を成形する。次に、得られたフィルムをロール法、テンター法、チューブラー法等により、機械方向（ＭＤ）に一軸延伸が施される。延伸温度は、通常３０℃〜２００℃、好ましくは５０℃〜１７０℃の範囲である。延伸倍率は、通常、縦方向に通常２倍〜２５倍の範囲で行われる。また、延伸後、熱風を吹き付ける方法、赤外線を照射する方法、マイクロ波を照射する方法、ヒートロール上に接触させる等の熱処理を施してもよい。例えば、一軸延伸物がフラットヤーンの場合には、加熱して機械方向（ＭＤ）に一軸延伸する前に、得られたフィルムを短冊状にカット（スリット）してもよいし、場合によってはスリットを設けなくてもよい。スリットを設けない場合は、一軸延伸後に得られた一軸延伸フィルムを短冊状にカット（スリット）することもできる。本発明は、延伸倍率が高いほど顕著な効果を奏し、延伸倍率は、好ましくは４〜２０倍、より好ましくは１０〜２０倍、更に好ましくは１５〜２０倍である。
【００６４】
このような延伸成形法により得られた一軸延伸物の厚みは、その用途に応じて任意であるが、例えば、フラットヤーンの場合は、その厚みが、通常３μｍ以上５００μｍ以下であり、好ましくは１０μｍ以上５００μｍ以下、より好ましくは１０μｍ以上３００μｍ以下である。
また、上記ポリオレフィン系組成物からなるバンドも、上記一軸延伸物と同様にして製造することができる。
【００６５】
なお、成形された一軸延伸物には、化学的機能、電気的機能、磁気的機能、力学的機能、摩擦／磨耗／潤滑機能、光学的機能、熱的機能、生体適合性等の表面機能等の付与を目的として、各種合目的的二次加工を施すことも可能である。二次加工の例としては、エンボス加工、塗装、接着、印刷、メタライジング（めっき等）、機械加工、表面処理（帯電防止処理、コロナ放電処理、プラズマ処理、フォトクロミズム処理、物理蒸着、化学蒸着、コーティング等）等が挙げられる。
【００６６】
本実施形態により得られる一軸延伸物は、有機溶媒を使用してもよく、使用しなくてもよいが、安全性の観点からは有機溶媒を使用しないことが好ましい。有機溶媒を使用しなければ、安全性に優れているため、医療用途、食品包装用途、日用品、電気機器材料、家電筐体、自動車材料等の用途として幅広く適用される。特に、食品等も含め、酸素の影響を受けやすく、あるいは劣化する可能性のある物質を包装する上でも有用となる。
【００６７】
また、残存モノマーが５，０００ｐｐｍ以下であることも好ましい。残存モノマーが５，０００ｐｐｍ以下であれば、一軸延伸物の耐久性を高めることができ、着色を低減できる。
【００６８】
＜一軸延伸物の物性＞
本発明の一軸延伸物は、高い延伸倍率で延伸した場合であっても白化が抑制され、透明性に優れる。具体的には、一軸延伸物を目視で観察した際に、白化ボイドが全く無いか、白化ボイドがあっても少量であることが好ましい。
【００６９】
本発明の一軸延伸物は、剛性が高いものが好ましく、後述の実施例に記載の方法で測定される引張弾性率が、好ましくは６．０ＧＰａ以上、より好ましくは６．５ＧＰａ以上、更に好ましくは７．０ＧＰａ以上、より更に好ましくは７．５ＧＰａ以上である。
【００７０】
本発明の一軸延伸物は、靱性が高いものが好ましい。後述の実施例に記載の方法で測定される破断強度が、好ましくは３５０ＭＰａ以上、より好ましくは３６０ＭＰａ以上、更に好ましくは３７０ＭＰａ以上である。また、後述の実施例に記載の方法で測定される破断伸度が、好ましくは１０％以上、より好ましくは１３％以上、更に好ましくは１４％以上である。
ここで、本発明の一軸延伸物は、破断強度が高くかつ破断伸度が高いことが特に好ましい。本明細書において、破断強度（単位：ＭＰａ）の値と破断伸度（単位：％）の値とを乗じた値を「靱性パラメータ」として定義すると、当該靱性パラメータの値は、好ましくは５，０００以上、より好ましくは５，２００以上である。当該靱性パラメータの値が高いほど、一軸延伸物の靱性が優れる。
【実施例】
【００７１】
次に、本発明を実施例により更に詳細に説明するが、本発明はこれらによって何ら限定されるものではない。
【００７２】
〔ＤＳＣ測定〕
示差走査型熱量計「ＤＳＣ−７」（パーキン・エルマー社製）を用い、試料１０ｍｇを窒素雰囲気下−１０℃で５分間保持した後、１０℃／分で昇温させることにより得られた融解吸熱カーブから融解吸熱量ΔＨ−Ｄとして求めた。また、得られた融解吸熱カーブの最も高温側に観測されるピークのピークトップから融点（Ｔｍ−Ｄ）を求めた。
なお、融解吸熱量（ΔＨ−Ｄ）は、熱量変化の無い低温側の点と熱量変化の無い高温側の点とを結んだ線をベースラインとして、示差走査型熱量計「ＤＳＣ−７」（パーキン・エルマー社製）を用いた、ＤＳＣ測定により得られた融解吸熱カーブのピークを含むライン部分と当該ベースラインとで囲まれる面積を求めることで算出される。
【００７３】
〔重量平均分子量（Ｍｗ）、分子量分布（Ｍｗ／Ｍｎ）測定〕
ゲルパーミエイションクロマトグラフィ（ＧＰＣ）法により、重量平均分子量（Ｍｗ）及び数平均分子量（Ｍｎ）を測定し、分子量分布（Ｍｗ／Ｍｎ）を求めた。測定には、下記の装置及び条件を使用し、ポリスチレン換算の重量平均分子量及び数平均分子量を得た。分子量分布（Ｍｗ／Ｍｎ）は、これらの重量平均分子量（Ｍｗ）及び数平均分子量（Ｍｎ）より算出した値である。
＜ＧＰＣ測定装置＞
カラム          ：東ソー（株）製「ＴＯＳＯ  ＧＭＨＨＲ−Ｈ（Ｓ）ＨＴ」
検出器          ：液体クロマトグラム用ＲＩ検出  ウォーターズ・コーポレーション製「ＷＡＴＥＲＳ  １５０Ｃ」
＜測定条件＞
溶媒          ：１，２，４−トリクロロベンゼン
測定温度      ：１４５℃
流速          ：１．０ｍＬ／分
試料濃度      ：２．２ｍｇ／ｍＬ
注入量        ：１６０μＬ
検量線        ：Ｕｎｉｖｅｒｓａｌ  Ｃａｌｉｂｒａｔｉｏｎ
解析プログラム：ＨＴ−ＧＰＣ（Ｖｅｒ．１．０）
【００７４】
〔ＮＭＲ測定〕
以下に示す装置及び条件で、13Ｃ−ＮＭＲスペクトルの測定を行った。なお、ピークの帰属は、エイ・ザンベリ（Ａ．Ｚａｍｂｅｌｌｉ）等により「Ｍａｃｒｏｍｏｌｅｃｕｌｅｓ，８，６８７（１９７５）」で提案された方法に従った。
装置：日本電子（株）製ＪＮＭ−ＥＸ４００型13Ｃ−ＮＭＲ装置
方法：プロトン完全デカップリング法
濃度：２２０ｍｇ／ｍＬ
溶媒：１，２，４−トリクロロベンゼンと重ベンゼンの９０：１０（容量比）混合溶媒
温度：１３０℃
パルス幅：４５°
パルス繰り返し時間：４秒
積算：１００００回
【００７５】
＜計算式＞
Ｍ＝ｍ／Ｓ×１００
Ｒ＝γ／Ｓ×１００
Ｓ＝Ｐββ＋Ｐαβ＋Ｐαγ
Ｓ：全プロピレン単位の側鎖メチル炭素原子のシグナル強度
Ｐββ：１９．８〜２２．５ｐｐｍ
Ｐαβ：１８．０〜１７．５ｐｐｍ
Ｐαγ：１７．５〜１７．１ｐｐｍ
γ：ラセミペンタッド連鎖：２０．７〜２０．３ｐｐｍ
ｍ：メソペンタッド連鎖：２１．７〜２２．５ｐｐｍ
【００７６】
以下に、実施例で使用した原料について説明する。
（オレフィン系重合体（Ａ））
オレフィン系重合体（Ａ）として、ＭＦＲが０．９ｇ／１０分（温度２３０℃、荷重２．１６ｋｇの条件下）、融点（Ｔｍ−Ｄ）が１６２℃であるポリプロピレン「プライムポリプロＥ−１００ＧＰＬ」（（株）プライムポリマー製）を使用した。
【００７７】
（石油樹脂類（Ｂ））
石油樹脂類（Ｂ）として、軟化点が１４０℃である水添石油樹脂「アイマーブ（登録商標）Ｐ−１４０」（出光興産（株）製）を使用した。
【００７８】
（オレフィン系重合体（Ｃ））
オレフィン系重合体（Ｃ）として、重量平均分子量が１３０，０００、分子量分布（Ｍｗ／Ｍｎ）が２．０、引張弾性率が１１０ＭＰａ、融点（Ｔｍ−Ｄ）が８０℃であるポリプロピレン「エルモーデュ（登録商標）Ｓ９０１」（出光興産（株）製）を使用した。
【００７９】
実施例１〜６及び比較例１〜３
表１に記載の原料を表１に記載の配合で溶融混練してポリオレフィン系組成物を調製し、得られたポリオレフィン系組成物を熱プレスして２ｍｍ厚の原反を作製した。得られた原反を、恒温槽付き引張試験機「ＡＧ−１０ｋＮＸ」（（株）島津製作所製）を用いて以下の条件下で延伸することによりフラットヤーンを得た。
チャック間距離：３０ｍｍ
炉内温度：      １１０℃
炉内保持時間：  １０分
引張速度：      １，０００ｍ／分
延伸倍率：      １５〜１９倍
【００８０】
＜フラットヤーンの評価＞
下記測定方法によって、各実施例及び比較例で作製したフラットヤーンの物性を評価した。
【００８１】
〔力学特性の測定〕
作製したフラットヤーンから採取した２００ｍｍ×１５ｍｍの短冊状の試験片を用いて、引張試験機「オートグラフＡＧ−Ｉ」（（株）島津製作所製）にてチャック間距離５０ｍｍ、引張速度３００ｍｍ／分の条件下で機械方向に引っ張り、引張弾性率、破断強度、破断伸度を求めた。各試験とも、機械方向に５回ずつ測定して、その平均値を測定値とした。なお、ここで、機械方向の試験片とは、上記短冊状試験片の長手方向が一軸延伸物の機械方向である試験片のことをいう。
【００８２】
（ｉ）引張弾性率
伸度（ひずみ）を横軸とし、応力を縦軸とした二次元座標軸上に関係線（曲線）を引き、降伏点前の関係線の傾きを「引張弾性率」として求めた。引張弾性率は値が高いほど、フラットヤーンの剛性が優れる。
【００８３】
（ｉｉ）破断強度
二次元座標軸上に関係線（曲線）において、試験片が破断する前に試験片に表れる最大の引張応力を「破断強度」として求めた。
【００８４】
（ｉｉｉ）破断伸度
下式から破断伸度を算出した。
破断伸度（％）＝１００×（Ｌ−Ｌ0）／Ｌ0
（式中、Ｌ0：試験前の試験片の長さ、Ｌ：破断時の試験片の長さ）
【００８５】
（ｉｖ）靱性パラメータ
上記で得られた破断強度（単位：ＭＰａ）の値と破断伸度（単位：％）の値とを乗じた値を靱性パラメータとした。当該靱性パラメータの値が高いほど、フラットヤーンの靱性が優れる。
【００８６】
〔白化状態の評価〕
作製したフラットヤーンの白化状態を目視で観察し、以下の評価基準により評価した。
◎：白化ボイドが検知できない。
○：少量の白化ボイドが発生した。
△：多数の白化ボイドが発生した。
×：全面に白化ボイドが発生した。
【００８７】
【表１】
2017165027.tif 000002
【００８８】
一軸延伸物の原料であるオレフィン系重合体（Ａ）に石油樹脂類（Ｂ）を添加することで、高い延伸倍率を加えた一軸延伸物であっても白化が抑制されることがわかった。特に、原料であるオレフィン系重合体（Ａ）に石油樹脂類（Ｂ）及び軟質なポリオレフィン（オレフィン系重合体（Ｃ））を添加した実施例４〜６では、白化の抑制に加えて靱性の低下も抑制できることがわかった。
【産業上の利用可能性】
【００８９】
本発明の一軸延伸物は、白化が抑制され、透明性に優れる。この一軸延伸物がフラットヤーンの場合には、編み込みによりシートにすることで、フレコンバッグ、土嚢袋、粘着テープ基材、レジャーシート、メッシュシート、デザインシート、トラックシート等の各種シート、バルチップ、ネット、カーペットの裏地材、袋材、インテリア資材等に使用することができ、また、フラットヤーン自体を用いて、人工芝を製造することもできる。